(57)【要約】安定した抗細菌有効性を有することができ、歯科矯正治療の間のホワイトスポット病変を予防でき、および優れた接着特性を有することのできる、有効な重合可能な抗細菌性レジンを有する歯科矯正用セメントを、本明細書中に開示する。重合可能な抗細菌性／抗菌性モノマーを含む、方法および歯科矯正用セメント組成物、ならびに当該新規の生体活性レジンから調合された高性能の歯科矯正用セメントを、開示する。【選択図】なし【特許請求の範囲】
【請求項１】
ａ．歯の表面をエッチング処理するステップと、
ｂ．前記歯の表面をすすぎ、乾燥するステップと、
ｃ．歯科矯正装置の基部表面に抗細菌性歯科矯正用セメントを塗布するステップと、
ｄ．前記歯の表面に前記歯科矯正装置を配置するステップと、
ｅ．前記歯の表面に前記歯科矯正装置を押圧するステップと、
ｆ．過剰なセメントを除去するステップと、
ｇ．前記抗細菌性歯科矯正用セメントを光硬化することにより、前記歯の表面に前記歯科矯正装置を固定するステップと
を含む、方法
【請求項２】
それが、重合可能なレジン、有機および無機のフィラー粒子、光重合開始剤、安定剤、ならびに総セメント組成の０．１重量％〜１０重量％の重合可能な抗細菌性／抗菌性モノマーを含む、請求項１に記載の方法。
【請求項３】
それが、以下の式：
【化１】
2018535976.tif 000017
（式中、
Ｍ：アクリルアミド、メタクリルアミド、ビニル、アクリレート、メタクリレートなどのフリーラジカル重合可能な部分；
Ｘ１、Ｘ２：が任意であり、アミド、エーテル、エステルなどの同一または異なる結合であってもよく；
ＲおよびＲ’：芳香族もしくはアルキルなどの同一または異なる部分；
Ａ：芳香族またはアルキルなどの部分；
Ｃ：臭素、ヨウ素、塩素、無機酸、または有機酸などの対イオン部分；
Ｂ：４〜１６個の炭素原子を有する直鎖状または分岐鎖状のアルキル基を含む部分；
Ｉ：イミダゾール、メチルイミダゾールのようなイミダゾール部分または置換されたイミダゾール部分；
ｍおよびｎが少なくとも１の整数であり、または１から６で同一であるかもしくは異なり得る）
で示される、少なくとも１つまたは複数のイミダゾリウム基および少なくとも１つまたは複数のラジカル重合可能な基を含む、請求項２に記載の方法。
【請求項４】
一般的に使用されるグラム陽性細菌のモデルであり、抗生剤に耐性を示すことが知られている黄色ブドウ球菌（Ｓ．ａｕｒｅｕｓ）に対して極めて有効な抗細菌効果を提示しつつ、接着特性および機械的特性の有意な悪化を示さない、請求項１に記載の方法。
【請求項５】
抗細菌性部分を含まない、フリーラジカルに重合可能なレジンの５〜約７０重量パーセントをさらに含む、請求項１に記載の方法。
【請求項６】
光重合開始剤システムをさらに含む、請求項１に記載の方法。
【請求項７】
前記フィラー粒子が、歯科コンポジット組成物の約５０〜約９０重量パーセントで存在する、請求項１に記載の方法。
【請求項８】
前記フィラー粒子が、ミクロンサイズのＸ線不透過性フィラー粒子およびナノサイズのフィラー粒子の混合物を含む、請求項１に記載の方法。
【請求項９】
前記歯科矯正装置がブラケットである、請求項１に記載の方法。
【請求項１０】
前記抗細菌性歯科矯正用セメントが歯の表面と接触する場合は常に、前記抗細菌性歯科矯正用セメントが歯の表面のホワイトスポット病変を予防する、請求項１に記載の方法。
【請求項１１】
重合可能なレジン、有機および無機のフィラー粒子、光重合開始剤、安定剤、ならびに重合可能な抗細菌性モノマーを含む抗細菌性歯科矯正用セメントであって、式
【化２】
2018535976.tif 000018
（式中、
Ｍ：アクリルアミド、メタクリルアミド、ビニル、アクリレート、メタクリレートなどのフリーラジカル重合可能な部分；
Ｘ１、Ｘ２：が任意であり、アミド、エーテル、エステル、直接などの同一または異なる結合であってもよく；
ＲおよびＲ’：芳香族もしくはアルキルなどの同一または異なる部分；
Ａ：芳香族またはアルキルなどの部分；
Ｃ：臭素、ヨウ素、塩素、無機酸、または有機酸などの対イオン部分；
Ｂ：４〜１６個の炭素原子を有する直鎖状または分岐鎖状のアルキル基を含む部分；
Ｉ：イミダゾール、メチルイミダゾールのようなイミダゾール部分または置換されたイミダゾール部分；
ｍおよびｎが少なくとも１の整数であり、または１から６で同一であるかもしくは異なり得る）
を有する、抗細菌性歯科矯正用セメント。
【発明の詳細な説明】
【技術分野】
【０００１】
背景技術
本明細書中、ヒトの歯の構造に歯科矯正装置を接着でき、脱灰およびホワイトスポット病変（ＷＳＬ）の発症を予防または媒介するために適切な抗菌機能を提供する、光硬化可能な歯科矯正用セメントに関連する組成物を開示する。
【背景技術】
【０００２】
歯科矯正用ブラケット周辺での初期う蝕病変の発生は、固定装置を使用する歯科矯正治療の間で最も一般的な望ましくないアウトカムの１つである。これらのホワイトスポット病変はまた、特定の歯科矯正後介入の後であっても全体的な審美性に持続的な負の影響をもたらし得る。公表された文献によると、ＷＳＬの発症は、使用される診断技術に応じて広く変動し得る。固定歯科矯正装置を使用した患者の３６％〜８９％が歯科矯正治療の間に様々なレベルのう蝕病変を呈したと報告されている。
【０００３】
上顎の歯は、最も一般的には、側切歯、犬歯、小臼歯、および中切歯の順に罹患する。ブラケットおよび他の固定歯科矯正装置により導入される、より大きくより保定される表面積およびそれらの不規則な形状のために、特には「非遵守」または「遵守不良」患者グループでは良好な口腔衛生を維持することは極めて難しい課題となった。よって、治療の間のプラーク／バイオフィルム接着の発生率は高くなる傾向があり、結果的に虫歯病変をもたらし、歯科矯正治療の前であっても虫歯のリスクの高い患者ではより重度になる可能性がある。
【０００４】
さらに、固定歯科矯正装置は、唾液、舌、および歯の表面の相互作用による歯の自己洗浄能力に影響を及ぼし得ることが報告されている。さらに、固定歯科矯正装置は、口腔内のミクロフローラを変化させ、装置の能動的装着時の唾液および歯のバイオフィルムにおける酸生成歯垢細菌、すなわちストレプトコッカス・ミュータンス（Ｓ．ｍｕｔａｎｓ）およびラクトバシラス属細菌（ｌａｃｔｏｂａｃｉｌｌｉ）のレベルを増加させ得る６−１１。
【０００５】
歯科矯正治療の間に発生するホワイトスポット病変が広く流行しているため、脱灰およびＷＳＬ形成の発生を予防または媒介する様々な戦略が提案されている。患者のコンプライアンスに応じて、アプローチは、プラーク／バイオフィルムの機械的除去から、様々な形態（局所的なバーニッシュ、口内洗浄、歯磨き粉など）のフッ化物の使用、キシリトールなどの抗菌剤の使用に及ぶ。
【０００６】
ＢｅｒｇｓｔｒａｎｄおよびＴｗｅｔｍａｎにより確立された知見１２は、フッ化物の歯磨き粉に加えて局所的なフッ化物の使用が、ＷＳＬを予防するための最良の根拠に基づく方法であると結論付けた。６つの臨床試験に基づく平均予防割合は、４２．５％であり、範囲は４％〜７３％であった。この知見は、一連の歯科矯正治療の間でのブラケットのベース周辺への専門家によるフッ化物バーニッシュの定期的な塗布に関して最も強力な裏付けの１つを提供する。歯科矯正後のＷＳＬの治療では、フッ化物の歯磨き粉に対する補助として、カゼインホスホペプチド―安定化非晶質リン酸カルシウムをベースとする再石灰化クリームを家で塗布することは有益であり得るが、この知見はあいまいなものであった。糖アルコールおよびプロバイオティクスなどの新たな技術では、未だサロゲート・エンドポイントを使用する研究が利用可能であるに過ぎない。よって、非フッ化物技術に関するガイドラインを推奨され得る前に、標準化された治療法およびエンドポイントを使用するさらに良好に設計された研究が必要とされている。一般的にフッ化物は、脱灰に対する保護措置としていくらかの利益を示しているが、口腔衛生が理想的ではない歯科矯正患者には不十分であり得る。
【０００７】
抗ＷＳＬの応用に関してかなりの研究が行われた別の分類の物質は、非晶質リン酸カルシウム（ＡＣＰ）およびリンケイ酸ナトリウムカルシウムである。Ｄｒ．ＨｅｙｍａｎｎおよびＤｒ．Ｇｒａｕｅｒによると、ＡＣＰは、虫歯のリスクが高い患者においてエナメル質の脱灰を予防かつ媒介する潜在性を有すると考えられている。リンケイ酸ナトリウムカルシウム生体活性ガラスを含む歯磨剤（ＮｏｖａＭｉｎ）は、ホワイトスポット病変および歯肉炎の予防に役立つと提案されている。Ｈｏｆｆｍａｎら１４は、前向き二重盲検ランダム化比較試験を行った。この試験研究は、市販のフッ化物の歯磨き粉（Ｃｒｅｓｔ（登録商標））を使用した２４名の患者からなる対照のグループと、５％のＮｏｖａＭｉｎおよびフッ化物を含む試験的歯磨剤（ＲｅＮｅｗ（商標））を塗布された２４名の患者からなる試験グループとを含むものであった。患者を、１か月単位で６か月間、追跡調査した。しかしながら、ホワイトスポット病変、プラーク、または歯肉の健康状態の変化に関して、グループ間で有意差がなかったことが報告された（Ｐ＞０．０５）。３か月目の時点では、Ｃｒｅｓｔ（登録商標）を使用した対象で、ホワイトスポット病変が改善に向かう傾向が見いだされた。これは試験期間を通して持続しなかった。著者らは、ＮｏｖａＭｉｎを含む歯磨き粉が、歯科矯正患者におけるホワイトスポット病変および歯肉炎の改善に関して、従来のフッ化物歯磨き粉と比較して有意に異なるものではないと結論付けた。
【０００８】
また、高い割合でのエナメル質再石灰化の促進を支援するミルク由来のタンパク質である、カゼインホスホペプチド―非晶質リン酸カルシウム（ＣＰＰ−ＡＣＰ）を含むＭＩ  Ｐａｓｔｅ（ＧＣ）などの製品が存在する。ＭＩ  Ｐａｓｔｅ  Ｐｌｕｓは同じ製品であるが、９００ｐｐｍのフッ化物をも含む。近年のランダム化比較試験により、歯磨き後３〜５分間、フッ化物送達トレイを介してＭＩ  Ｐａｓｔｅ  Ｐｌｕｓを毎晩塗布した歯科矯正患者は、対照よりも少なくかつ重度でないＷＳＬを示すことが例証された１３。通常の口腔衛生の補助剤としてのＡＣＰの使用に関して有意な利点を示していないいくつかのエビデンスが存在するにも関わらず、歯科矯正治療が完了した後にＡＣＰがＷＳＬの再石灰化に役立ち得ることが示唆されている。すなわち、ＭＩ  Ｐａｓｔｅを使用した患者と１，０００ｐｐｍの歯磨き粉を含む通常の口腔衛生を使用した患者との間で、ＷＳＬの大きさの減少に有意な差異は存在しなかった。
【０００９】
う歯または虫歯は、より具体的には、発酵性糖質の存在下でＳ．ｍｕｔａｎｓなどの細菌により産生される酸による歯の構造の脱灰の結果として、歯のバイオフィルムに含まれている齲蝕原性細菌に密接に関連していることがよく知られている。Ｓ．ｍｕｔａｎｓは、歯の表面への接着を改善できる受容体を伴う、数少ない特化した生物の１つである。Ｓ．ｍｕｔａｎｓは、スクロースを使用して、粘性のある細胞外のデキストランベースの多糖を産生し、これらを凝集させ、コロニーを形成させ、歯のプラークを形成させる。プラークおよび酸の組み合わせが虫歯をもたらす。
【００１０】
歯のバイオフィルムは、非常に複雑で、不均一であり、動的な構造である。最大５００の異なる細菌種が、ヒトの口腔バイオフィルムで同定されている。口腔および全身の健康のために、歯のバイオフィルムは、定期的かつ注意深く除去する必要がある。バイオフィルムの除去および低減は、機械的手段、化学的手段、またはそれらの組み合わせにより達成することができる。歯のバイオフィルムの発達を阻害するための試みは増加しつつある。唾液ペリクルまたは後天性のペリクルの形成後に、歯のバイオフィルムが発達することは公知である。これは、唾液から清潔な歯の表面へのタンパク質の吸着を介して起こる。後天性のペリクルの形成は、口腔内の細菌に結合部位（ｂｉｄｉｎｇ  ｓｉｔｅ）を提供し、それによって歯のバイオフィルムの形成における第１のステップである細菌の接着をもたらす。よって、表面を修飾すれば、後天性のペリクルおよび歯のバイオフィルムの発達を阻害するはずである。
【００１１】
歯科保存学において、クロルヘキシジン、銀イオン、亜鉛イオン、およびフッ化物などの様々な抗細菌剤／抗菌剤を組み込むことによって、抗細菌／抗菌作用を有する歯科組成物を作製するために多大な試みがなされてきた。このような低分子化合物は特定の即時有効性を示すが、溶出性による、調合された歯科用組成物の長期間の有効性、審美性、潜在的な毒性、および機械的強度に対する影響に関しては、議論が分かれている。他方では、銀ナノ粒子および第４級アンモニウム塩（ｑｕａｎｔｕｍ  ａｍｍｏｎｉｕｍ  ｓａｌｔ）（ＱＡＳ）型ポリマーナノ粒子などの固体の抗細菌／抗菌剤もまた、低分子量の抗細菌／抗菌剤に関連するこれらの問題に対処するために開発された。この場合も、色、光学的な不透明性、および機械的強度などの問題が存在する。近年では、重合可能な抗細菌／抗菌性レジンが開発されたが、これらが準最適な有効性を有するには比較的高い充填レベルを必要とし、これらのうちほとんどが、濃度を増加させると調合された歯科組成物の機械的特性に負の影響を与えることが証明された。
【００１２】
米国特許出願公開第２０１０／０２５６２４２号は、その第４級部位で結合した第四級アンモニウム基を含む重合可能な生物医学的組成物を開示した。
【００１３】
米国特許第５，４９４，９８７号は、第４級アンモニウムドデシルピリジニウム（ＭＤＰＢ）から構成される歯科での適用のための、抗菌活性を有するエチレン性不飽和モノマーを有する抗菌性の重合可能な組成物を開示した。
【００１４】
米国特許第８，２３６，３３７号は、セレン化合物の有効量を含む抗菌性歯科矯正装置および抗菌性歯科矯正用組成物を開示した。
【００１５】
米国特許第６，７１０，１８１号および同７，０９４，８４５号は、レジンと金属またはガラスとの間の接着を改善するためのイミダゾール系シランおよびモノカルボン酸塩を開示した。
【００１６】
米国特許第７，５５３，８８１号は、抗菌作用に関して、第４級アンモニウム塩に基づく重合可能なマクロマーに基づく歯科用組成物を開示した。
【００１７】
米国特許第８，７４７，８３１号は、歯科用組成物、ならびに重合可能な抗細菌／抗菌性レジンを作製し、調合された歯科用組成物における当該生体活性レジンを使用する方法を開示した。
【発明の概要】
【００１８】
まとめると、安定した抗細菌有効性を提供でき、歯科矯正治療の間のＷＳＬを予防でき、および優れた接着特性を有することのできる、きわめて有効な重合可能な抗細菌レジンを有する歯科矯正用セメントを開発することが、大いに必要とされている。本発明では、重合可能な抗細菌性／抗菌性モノマーを含む方法および歯科矯正セメント組成物が開示されており、高性能の歯科矯正用セメントが、当該新規生体活性レジンから調合されている。重合可能な抗細菌性／抗菌性モノマーは、以下の式：
【化１】
2018535976.tif 000002
（式中、
Ｍ：アクリルアミド、メタクリルアミド、ビニル、アクリレート、メタクリレートなどのフリーラジカル重合可能な部分；
Ｘ１、Ｘ２：アルキル、芳香族、アミド、エーテル、エステル、直接などの同じまたは異なる部分；
Ａ：芳香族またはアルキルなどの部分；
Ｃ：臭素、ヨウ素、塩素、ハロゲン原子などの対イオン部分；
Ｂ：０〜１５個の炭素原子を有するアルキル基を含む部分；
Ｉ：イミダゾール、メチルイミダゾールのようなイミダゾール部分または置換されたイミダゾール部分；
ｍおよびｎが少なくとも１の整数である）
で示される、少なくとも１つまたは複数のイミダゾリウム基および少なくとも１つまたは複数のラジカル重合可能な基を含む。
【００１９】
詳細な説明
本明細書中、歯の表面に歯科矯正装置（ブラケットなど）を固定するための従来のセメント接着剤として機能するだけでなく、細菌により誘導される脱灰およびホワイトスポット病変の発症を予防／軽減する抗菌機能をも提供するよう設計された歯科矯正用セメント組成物を記載する。記載される本発明における組成物はまた、良好な物理学的特性を有し、従来のクオーツタングステンハロゲン（ＱＴＨ）デンタルランプおよび発光ダイオード（ＬＥＤ）のデンタルランプの両方により硬化することができる。
【００２０】
共重合可能な多官能性（メタ）アクリレートモノマーは、メチルメタクリレート、イソプロピルメタクリレート、エチルアクリレート、トリエチレングリコールジメタクリレート、ｎ−ヘキシルアクリレート、ステアリルアクリレート、アリルアクリレート、グリセロールジアクリレート、グリセロールトリアクリレート、エチレングリコールジアクリレート、ジエチレングリコールジアクリレート、テトラエチレングリコールジ（メタ）アクリレート、１，３−プロパンジオールジアクリレート、３−（アクリロイルオキシ）−２−ヒドロキシプロピルメタクリレート、１，３−プロパンジオールジメタクリレート、トリメチロールプロパントリ（メタ）アクリレート、１，２，４−ブタントリオールトリメタクリレート、１，４−シクロヘキサンジオールジアクリレート、１，６−ヘキサンジオールジ（メタ）アクリレート、ペンタエリスリトールトリアクリレート、ペンタエリスリトールテトラアクリレート、ペンタエリスリトールテトラメタクリレート、ソルビトールヘキサアクリレート、２，２−ビス［４−（２−ヒドロキシ−３−アクリロイルオキシプロポキシ）フェニル］プロパン；２，２−ビス［４−（２−ヒドロキシ−３−メタクリロイルオキシプロポキシ）フェニル］プロパン（ビス−ＧＭＡ）；２，２−ビス［４−（アクリロイルオキシ−エトキシ）フェニル］プロパン；２，２−ビス［４−（メタクリロイルオキシ−エトキシ）フェンジル］プロパン（またはエトキシル化ビスフェノールＡ−ジメタクリレート）（ＥＢＰＡＤＭＡ）、ポリカーボネートジメタクリレート（ＰＣＤＭＡ）、２，７，７，９，１５−ペンタメチ−４，１３ジオキソ−３，１４ジオキサ−５，１２−ジアザヘキサデカン−１，ジイルジメタクリレート、ウレタンジ（メタ）アクリレート（ＵＤＭＡ）、ポリメチレングリコールのビス−アクリレートおよびビス−メタクリレートのなどの、モノ、ジ、またはマルチのメタクリレートおよびアクリレートなどのフリーラジカル重合可能な化合物であり得る。共重合可能な多官能性（メタ）アクリレートモノマーは、レジンマトリックスの約５０重量パーセント〜約９５重量パーセントの量、たとえば、レジンマトリックスの約６０重量パーセント〜９０重量パーセントまたは約６５重量パーセント〜約９０重量パーセントの量で、組成物中に存在し得る。
【００２１】
少なくとも１つのポリイミダゾール部分を含む様々なポリメタクリレート化されたレジンは、イミダゾール付加の変換を適切に制御した適切なハイブリッドのアクリレート―メタクリレートレジンまたはポリアクリレートレジンにより容易に調製できることが、見いだされた。これは、イミダゾール部分を、新規アシッドフリー機能性レジンとして重合可能なレジンに組み込むために有効な方法である。さらに、当該重合可能なイミダゾール含有レジンを、様々なハロゲン化アルキルとの反応によってさらに化学的に修飾して、イミダゾリウムのイオン部分を有する重合可能なレジンを形成してもよく、これは、新規分類の重合可能なイオン性液体レジンである。当該イミダゾリウム部分を組み込んだ有機化合物は、一般に抗細菌／抗菌剤として利用されているため、重合可能なイミダゾリウムベースのレジンもまた、きわめて有効な殺菌機能を呈することができ、さらにはＳ．ｍｕｔａｎｓなどの齲蝕原性細菌により引き起こされるホワイトスポット病変の発症を予防または媒介することができると予測された。
【００２２】
ポリイミダゾールを含む様々なポリメタクリレートレジンは、異なるアルコール、ジオール、トリオール、もしくはポリオール、またはモノアミン、ジアミン、トリアミン、もしくはポリアミンとカップリングすることにより、調製できる。さらに、イミダゾリウムベースの重合可能なレジンを作製する際に使用するための、当該イミダゾールベースの重合可能なレジンを作製する工程を合理化するために、イミダゾールおよびアクリレート化レジンに基づく容易な工程を、スキーム１に例示されるように研究した。よって、様々なイミダゾール含有重合可能モノマーを、スキーム２およびスキーム３に示される例として調製することができる。
【化２】
2018535976.tif 000003
【化３】
2018535976.tif 000004
【化４】
2018535976.tif 000005
【００２３】
好ましいイミダゾリウム含有重合可能モノマーは、メタクリレートまたはアクリレートなどの少なくとも１つの重合可能な基と、Ｃ８〜Ｃ１４の長い直鎖状アルキル鎖を有する少なくともイミダゾリウム部分とを含む。最も好ましいレジンは、２つのメタクリレート基と、Ｃ１２の直鎖状アルキル鎖を有する少なくとも１つのイミダゾリウム部分とを含む。
【００２４】
本明細書中開示される歯科用組成物は、（１）歯科用組成物の約０．５重量パーセント〜約９９重量パーセントの量の本明細書中記載されるイミダゾール基またはイミダゾリウム基を含む重合可能な機能性レジン、（２）歯科用組成物の約１０重量パーセント〜約９９重量パーセントの量の従来の重合可能なレジン、（３）歯科用組成物の約０．００１重量パーセント〜約５．０重量パーセントの量の開始剤および他の添加剤、（４）約１０ｎｍ〜約１００ミクロンの大きさを有する歯科用組成物の複数のフィラー粒子、ならびに（５）歯科用組成物の１重量パーセントを超えない量の任意の不活性溶媒から構成され得る。
【００２５】
ＨＥＭＡおよびＨＰＭＡは、典型的なモノメタクリレートレジンであり；ＢｉｓＧＭＡ、ＴＥＧＤＭＡ、ＵＤＭＡは、典型的な従来のジメタクリレートレジンであり、熱処理、光処理、およびレドックス開始処理により重合可能／硬化可能である。ＣＱおよびＬＴＰＯは、典型的な光重合開始剤（ｐｈｏｔｏｉｎｉｔａｉｏｒ）である。ＥＤＡＢなどの第３級芳香族アミンを、ＣＱベースの光重合開始剤の促進剤として含めてもよい。また、阻害剤、ＵＶ安定剤、または蛍光剤（ｆｌｏｕｒｅｎｃｅｎｔ  ａｇｅｎｔ）などの他の添加剤も使用してもよい。さらに、様々な粒子、重合体の粒子、無機粒子、有機粒子を、機械的特性、レオロジー特性、および場合によって生物学的な機能性を強化するために組み込んでもよい。
【化５】
2018535976.tif 000006
【００２６】
本明細書中開示される抗細菌性歯科矯正用セメント組成物は、さらに、歯科組成物に使用するのに適している１つまたは複数の種類のフィラー粒子を含む。フィラー粒子は、本明細書中記載される組成物にとって重要な成分である。本明細書中記載される組成物に使用するのに適しているフィラーは、強度、係数（弾性率）、硬度の増大、熱膨張および重合収縮の低減などの、望ましい物理特性および硬化特性を有するコンポジットを提供し、また、保存または輸送の間および意図する保存可能期間に達する前に、コンポジット中のレジンマトリックスの有機化合物のいずれかとフィラー粒子との間で有害な反応が起こらないような安定した保存可能期間を提供する。
【００２７】
適切なフィラー粒子の例として、限定するものではないが、ケイ酸ストロンチウム、ホウケイ酸ストロンチウム、ケイ酸バリウム、ホウケイ酸バリウム、バリウムフルオロアルミノボロシリケートガラス、バリウムアルミノボロシリケート、ケイ酸カルシウム、フッ素リン酸カルシウムアルミノナトリウム（ｃａｌｃｉｕｍ  ａｌｕｍｉｎｏ  ｓｏｄｉｕｍ  ｆｌｕｏｒｏ  ｐｈｏｓｐｈｏｒ）−シリケート、ランタンシリケート、アルミノシリケート、および上記フィラーのうち少なくとも１つを含む組み合わせが挙げられる。フィラー粒子は、さらには、窒化ケイ素、二酸化チタン、フュームド・シリカ、コロイド状シリカ、石英、カオリン陶土、カルシウムヒドロキシアパタイト、ジルコニア、およびそれらの混合物を含むことができる。フュームド・シリカの例としては、ＤｅＧｕｓｓａ  ＡＧ製のＯＸ−５０（平均粒径４０ｎｍを有する）、ＤｅＧｕｓｓａ  ＡＧ製のＡｅｒｏｓｉｌ  Ｒ−９７２（平均粒径１６ｎｍを有する）、ＤｅＧｕｓｓａ  ＡＧ製のＡｅｒｏｓｉｌ  ９２００（平均粒径２０ｎｍを有する）が挙げられる。他のＡｅｒｏｓｉｌのフュームド・シリカとして、Ａｅｒｏｓｉｌ  ９０、Ａｅｒｏｓｉｌ  １５０、Ａｅｒｏｓｉｌ  ２００、Ａｅｒｏｓｉｌ  ３００、Ａｅｒｏｓｉｌ  ３８０、Ａｅｒｏｓｉｌ  Ｒ７１１、Ａｅｒｏｓｉｌ  Ｒ７２００、およびＡｅｒｏｓｉｌ  Ｒ８２００、ならびにＣａｂｏｔ  Ｃｏｒｐ製のＣａｂ−Ｏ−Ｓｉｌ  Ｍ５、Ｃａｂ−Ｏ−Ｓｉｌ  ＴＳ−７２０、Ｃａｂ−Ｏ−Ｓｉｌ  ＴＳ−６１０が挙げられ得る。
【００２８】
本明細書中開示される組成物に使用されるフィラー粒子は、有機化合物と混合する前に表面処理されていてもよい。シランカップリング剤または他の化合物を使用する表面処理は、フィラー粒子を有機レジンマトリックスにより均一に分散させ、物理的特性および機械的特性をも改善することができるため、有用である。適切なシランカップリング剤として、３−メタクリルオキシプロピルトリメトキシシラン、メタクリルオキシオクチルトリメトキシシラン、スチリルエチルトリメトキシシラン、３−メルカプトプロピルトリメトキシレン、およびそれらの混合物が挙げられる。
【００２９】
フィラーは、抗細菌性歯科矯正用セメント組成物の約４０重量パーセント〜約８５重量パーセント、たとえば抗細菌性歯科矯正用セメント組成物の約４５重量パーセント〜約８５重量パーセントまたは約６０重量パーセント〜約８０重量パーセントの量で存在し得る。
【００３０】
フィラー粒子は、約０．００２ミクロン〜約２５ミクロンの粒径を有することができる。一実施形態では、フィラーは、ミクロンサイズのＸ線不透過性フィラー、たとえばバリウムアルミノフルオロボロシリケートガラス（ｂａｒｉｕｍ  ａｌｕｍｉｎｏ  ｆｌｕｏｒｏ  ｂｏｒｏｓｉｌｉｃａｔｅ  ｇｌａｓｓ）（ＢＡＦＧ、約１ミクロンの平均粒径を有する）とナノフィラー粒子、たとえばＤｅＧｕｓｓａ  ＡＧ製のＯＸ−５０（平均粒径約４０ｎｍを有する）などのフュームド・シリカとの混合物を含むことができる。ミクロンサイズのガラス粒子の濃度は、抗細菌性歯科矯正用セメント組成物の約５０重量パーセント〜約７５重量パーセントの範囲とすることができ、ナノサイズのフィラー粒子は、抗細菌性歯科矯正用セメント組成物の約１重量パーセント〜約２０重量パーセントの範囲とすることができる。
【００３１】
本明細書中記載される抗細菌性歯科矯正用セメント組成物は、重合開始剤システムをさらに含む。開始剤は特に限定されるものではなく、光重合開始剤であってもよい。本組成物は、カンファーキノン（ＣＱ）およびジフェニル（２，４，６−トリメチルベンゾイル）ホスフィンオキシド（Ｌ−ＴＰＯ）を有する二重の光重合開始剤システムを使用してもよく、これは後述のアミン重合促進剤と適合する有効な濃度での有効な組み合わせであることがわかっている。
【００３２】
光重合開始剤（ＣＱおよびＬ−ＴＰＯの組み合わせ）は、抗細菌性歯科矯正用セメント組成物の約０．０５重量パーセント〜約１．００重量パーセント、たとえば約０．０８重量パーセント〜約０．５０重量パーセントまたは約０．１０重量パーセント〜約０．２５重量パーセントの量で存在する。このような少量の重合の光重合開始剤を使用することにより、本組成物の変色の可能性が減少する。対照的に、高濃度の光重合開始剤を含む組成物は、変色する可能性がより大きい。
【００３３】
１−フェニル−１，２プロパンジオン（ＰＰＤ）などの他のジケトン型光重合開始剤、およびＣｉｂａ−Ｇｅｉｇｙのビス（２，４，６−トリメチルベンゾイル）−フェニルホスフィンオキシド（ｐｈｏｓｐｏｈｉｎｅ  ｏｘｉｄｅ）（Ｉｒｇａｃｕｒｅ  ８１９）、ＢＡＳＦのエチル  ２，４，６−トリメチルベンジルフェニルホスフィナート（Ｌｕｃｉｒｉｎ  ＬＲ８８９３Ｘ）などのホスフィンオキシド型の光重合開始剤を使用してもよい。
【００３４】
本明細書中記載される抗細菌性歯科矯正用セメント組成物の重合開始剤システムは、は第３級アミンであり得る重合促進剤を含み得る。適切な第３級アミンの一例として、エチル  ４−（ジメチルアミノ）ベンゾエート（ＥＤＡＢ）がある。使用し得る他の第３級アミンとして、２−（エチルヘキシル）−４−（Ｎ，Ｎ−ジメチルアミノ）ベンゾエート、ジメチルアミノ安息香酸エステル、トリエタノールアミン、Ｎ，Ｎ，３，５，Ｎ，３，５−テトラメチルアニリン、４−（ジメチルアミノ）−フェネチルアルコール、ジメチルアミノ安息香酸エステル、４−（Ｎ，Ｎ−ジメチルアミノ）安息香酸、ベンゼンスルフィン酸ナトリウムなどが挙げられる。
【００３５】
重合促進剤は、抗細菌性歯科矯正用セメント組成物の約０．０３重量パーセント〜約０．１８重量パーセント、たとえば抗細菌性歯科矯正用セメント組成物の約０．０４重量パーセント〜約０．１５重量パーセントまたは約０．０５重量パーセント〜約０．１２重量パーセントの量で存在し得る。本明細書中に開示される組成物は、約３８０ｎｍ〜約５００ｎｍの波長を有する硬化用光源により活性化することができる。
【００３６】
本明細書中記載される抗細菌性歯科矯正用セメントは、特に望ましい特徴を提供するために添加剤をさらに含み得る。これら添加剤として、紫外線安定剤、蛍光剤、乳白剤（ｏｐａｌｅｓｃｅｎｔ  ａｇｅｎｔ）、色素、粘度調整剤、フッ化物放出剤、重合阻害剤などが挙げられる。フリーラジカルシステムの典型的な重合阻害剤として、ヒドロキノンモノメチルエーテル（ｈｙｄｒｏｑｕｉｎｉｎｅ  ｍｏｎｏｍｅｔｙｌ  ｅｔｈｅｒ）（ＭＥＨＱ）、ブチル化ヒドロキシトルエン（ＢＨＴ）、ｔｅｒｔ−ブチルヒドロキノン（ｔｅｒｔｉａｒｙ  ｂｕｔｙｌｈｙｄｒｏｑｕｉｎｉｎｅ）（ＴＢＨＱ）、ヒドロキノン、フェノール、ブチルヒドロキシアラニン（ｂｕｔｙｌ  ｈｙｄｒｏｘｙａｎａｌｉｎｅ）などが挙げられ得る。阻害剤は、組成物中のフリーラジカルを捕捉し、組成物の保存期間安定性を延長させるフリーラジカルスカベンジャーとして作用する。重合阻害剤は、存在する場合は、抗細菌性歯科矯正用セメント組成物の約０．００１重量パーセント〜約１．５重量パーセント、たとえば抗細菌性歯科矯正用セメント組成物の約０．００５重量パーセント〜約１．１重量パーセントまたは約０．０１重量パーセント〜約０．０８重量パーセントの量で存在し得る。本組成物は、１つまたは複数の重合阻害剤を含み得る。
【００３７】
本明細書中開示される抗細菌性歯科矯正用セメント組成物は、いずれかの公知の従来の方法により作製され得る。実施形態では、本組成物は、約２０℃〜約６０℃、たとえば約２３℃〜約５０℃の温度で各成分をまとめて混合することにより作製される。モノマー、光重合開始剤、促進剤、および他の添加剤をまず混合して、均一に混合したレジン混合物のペーストを形成することができる。このペーストは、Ｆｌａｃｋ−Ｔｅｃ製などのｓｐｅｅｄｍｉｘｅｒで、合計約３０秒から約５分、たとえば約１分〜約３分または約１．５分の間、室温（約２３℃〜約２７℃）で成分を混合し、次いで、温度および真空が制御されたＲｏｓｓ  Ｍｉｎｉ  Ｍｉｘｅｒで、約２０分〜１時間、たとえば約３０分〜約５０分または約４０分の間、約２０〜約２７ｉｎＨｇ下、室温（約２３℃〜約２７℃）でさらに混合するか、またはＲｏｓｓ  Ｍｉｎｉ  Ｍｉｘｅｒで、約１０分〜約３０分、たとえば約１５分〜約２５分または約２０分の間、約２０〜約２７ｉｎＨｇ下、約４０℃〜約６０℃、たとえば約４５℃〜約５５℃または約５０℃の高温でさらに混合することにより、調製することができる。代替的な実施形態では、記載されるように、ｓｐｅｅｄｍｉｘｅｒを最初に使用することなく、約２０〜約２７ｉｎＨｇ下、約４０℃〜約６０℃、たとえば約４５℃〜約５５℃または約５０℃の高温で、約４０分〜１時間の間、Ｒｏｓｓ  Ｍｉｎｉ  Ｍｉｘｅｒで、ペーストを混合してもよい。さらなる実施形態では、Ｒｅｓｏｄｙｎ  Ａｃｏｕｓｔｉｃ  Ｍｉｘｅｒで、約３０分〜約６０分、たとえば約３５分〜約５５分または約４５分の間、約２０〜約２７ｉｎＨｇ下、約１８℃〜約３０℃、たとえば約２０℃〜約２７℃または２３℃の温度でペーストを混合してもよい。
【００３８】
詳細な説明
試験方法
ＩＳＯ−２２１９６の抗菌性試験：この試験を、独立したＧＬＰ遵守試験機関であるＡｎｔｉｍｉｃｒｏｂｉａｌ  Ｔｅｓｔ  Ｌａｂｏｒａｔｏｒｉｅｓ（テキサス州ラウンドロック）で行った。ＩＳＯ法２２１９６は、堅い非多孔性表面での物質の抗菌能の性能を評価するように設計された定量的試験である。この方法は、１０分から最大２４時間の範囲の接触時間を使用して行うことができる。ＩＳＯ−２２１９６の試験では、非抗菌性の対照表面を、微生物の減少の計算のためのベースラインとして使用する。この試験で選択された試験微生物は黄色ブドウ球菌（Ｓｔａｐｈｙｌｏｃｏｃｃｕｓ．ａｕｒｅｕｓ）６５３８（Ｓ．ａｕｒｅｕｓ  ６５３８）である。この細菌は、グラム陽性で、球形の形状の、通性嫌気性菌である。黄色ブドウ球菌種は、メチシリンなどの抗生剤に耐性を示すことが知られている。Ｓ．ａｕｒｅｕｓの病原性は、皮膚での共生定着から、肺炎および毒素性ショック症候群（ＴＳＳ）などのより重篤な疾患まで及び得る。Ｓ．ａｕｒｅｕｓは、一般に、グラム陽性細菌のモデルとして標準的な試験方法に使用されている。
【００３９】
ＩＳＯ−２２１９６抗菌性試験の手順の概要
・試験微生物を、通常は液体培養培地で増殖させることにより調製する。
・試験微生物の懸濁液を、栄養ブロス（これは試験の間微生物に増殖させる機会を提供する）での希釈により、標準化する。
・対照および試験表面に微生物を接種し、次いで微生物の接種物を薄い無菌フィルムで覆う。広がった接種菌液をフィルムで覆うことにより、菌液を蒸発させないようにし、抗細菌性の表面と密接に接触することを確実にする。
・微生物の濃度を、溶出後に希釈および寒天へのプレーティングにより「０時間」で決定する。
・中和／溶出方法が試験する抗菌性の表面で抗菌剤を効果的に中和することを検証するために、対照試験を行う。
・接種し、被覆した、対照および抗菌性試験物の表面を、湿潤環境で２４時間、通例では体温にて、静置した状態でインキュベートする。
・インキュベートの後、微生物の濃度を決定する。対照表面と比較した微生物の減少を計算する。
【００４０】
ノッチ付きせん断接着強さ試験（Ｎｏｔｃｈｅｄ−Ｅｄｇｅ  Ｓｈｅａｒ  Ｂｏｎｄ  Ｓｔｒｅｎｇｔｈ）：抜歯したばかりの、虫歯がなく、治療もしていないヒトの大臼歯を使用した。歯を、水冷式のダイアモンドグリットカッティングディスクを使用して、近心側、咬合側、および遠位側の表面を介して長軸方向に切片にした。次に、大臼歯切片を、頬側の表面を露出させた状態で、冷硬化アクリルを使用して円筒形のブロックに載せた。次に露出した表面を、平坦な象牙質またはエナメル質の表面が露出するまで、モデルトリマーで粗く研磨した。検体を接着させる前に、視認した際に表面が平坦で滑らかとなるまで、１２０グリットのＳｉＣサンドペーパー、次いで３２０グリットのＳｉＣサンドペーパーを使用し、流水下の研磨ホイール上で、歯を湿式研磨した。ノッチ付きせん断接着ジグは、定義された接着領域（直径２．３８ｍｍ）を試料にもたらす円筒形のプラスチックの型を含む。次に、本明細書中記載される抗細菌性歯科矯正用セメントの修復用コンポジットを、いかなる接着剤またはプライマーも最初に基質に適用することなく、型の中心に注意深く配置する。５５０ｍＷ／ｃｍ２で２０秒間光硬化した後、型から検体を注意深く取り外した。検体を３７℃で２４時間、ＤＩ水中で保存した後、ＳＢＳ試験を行った。ＳＢＳ試験を、１ｍｍ／分のクロスヘッド速度で、Ｉｎｓｔｒｏｎ  Ｕｎｉｖｅｒｓａｌ  Ｔｅｓｔｅｒ  ４４００Ｒにて行った。各試料のセットで少なくとも７つの検体を試験した。
【００４１】
曲げ強さ：３点曲げ試験用の検体を、ＩＳＯ４０４９に従って調製した。試料を、２５ｍｍ×２ｍｍ×２ｍｍのステンレス鋼の型に充填し、次にマイラーフィルムで被覆し、Ｓｐｅｃｔｒｕｍ  ８００（ＤＥＮＴＳＰＬＹ  Ｃａｕｌｋ）ハロゲンランプを使用して、５５０ｍＷ／ｃｍ２の強度で４×２０秒間、検体の全長にわたり均一に硬化した。凝結した検体を、３７℃で２４時間、脱イオン水に保存した後に試験を行った。曲げ試験を、圧縮荷重モード下、０．７５ｍｍ／分のクロスヘッド速度でＩｎｓｔｒｏｎ  Ｕｎｉｖｅｒｓａｌ  Ｔｅｓｔｅｒ  Ｍｏｄｅｌ  ４４００Ｒを使用して行った。少なくとも６つの検体を試験した。
【００４２】
圧縮強さ：試料を、φ４×７ｍｍのテフロン（登録商標）の型に充填し、２枚のマイラー被覆フィルムの間に挟み、次に、両端に５５０ｍＷ／ｃｍ２の強度でＳｐｅｃｔｒｕｍ  ８００ランプを使用し硬化した。凝結した検体を、３７℃で２４時間、脱イオン水に保存した後、６００グリットのサンドペーパーを使用して長さ６ｍｍ×直径４ｍｍとなるように研磨した。圧縮試験を、５ｍｍ／分のクロスヘッド速度でＩｎｓｔｒｏｎ  Ｕｎｉｖｅｒｓａｌ  Ｔｅｓｔｅｒ  Ｍｏｄｅｌ  ４４００Ｒを使用して行った。各組の試料に関して６つの検体を試験した。
【００４３】
実施例
以下の略語を本明細書中で使用することができる。
ＵＤＭＡ：ジ（メタクリルオキシエチル）トリメチル−１，６−ヘキサエチレンジウレタン
ＢｉｓＧＭＡ：２，２−ビス（４−（３−メタクリロイルオキシ−２−ヒドロキシプロポキシ）−フェニル）プロパン
ＰＥＮＴＡ：ジペンタエリスリトールペンタアクリレートリン酸エステル
ＴＭＰＴＭＡ：トリメチロールプロパントリメタクリレート
ＴＣＤＣ：４，８−ビス（ヒドロキシメチル）−トリシクロ［５，２，１，０］
ＴＥＧＤＭＡ：トリエチレングリコールジメタクリレート
ＨＰＭＡ：２−ヒドロキシプロピルメタクリレート
ＣＤＩ：１，１−カルボニル−ジイミダゾール
ＨＥＭＡ：２−ヒドロキシエチルメタクリレート
ＳＲ２９５：ペンタエリスリトールテトラアクリレート
ＡＭＡＨＰ：３−（アクリロイルオキシ）−２−ヒドロキシプロピルメタクリレート
ＥＧＡＭＡ：エチレングリコールアクリレートメタクリレート
ＣＱ；カンファーキノン
Ｌ−ＴＰＯ：ルシリンＴＰＯ／２，４，６−トリメチルベンゾイルジフェニルホスフィンオキシド
ＥＤＡＢ：４−エチルジメチルアミノベンゾエート
ＢＨＴ：ブチルヒドロキシトルエン
シラン化ＢＦＢＧ−１：γ−メタクリルオキシプロピルトリメトキシシランにより表面処理されたバリウムフルオロアルミノボロシリケートガラス
シラン化ＢＦＢＧ−２：γ−メタクリルオキシプロピルトリメトキシシランにより表面処理されたバリウムフルオロアルミノボロシリケートガラス
シラン化ＳＡＦＧ：γ−メタクリルオキシプロピルトリメトキシシランにより表面処理されたシラン化ストロンチウム−アルミノナトリウム（ＡｌｕｍｉｎｏＳｏｄｉｕｍ）−フルオロ−ホスホシリケートガラス
【００４４】
様々な抗細菌性歯科矯正用レジン（無機フィラーを含まない）および抗細菌性歯科矯正用セメント（無機フィラーを含む）の組成物を調製し、それらの特性を評価した。
【００４５】
比較可能な実施例１：従来の、抗細菌性モノマーを含まない光硬化可能な歯科矯正用レジン（ＨＬＵ１４−１１４−ＳＯ）を調合し、試験し、対照のレジンとして使用した。
【００４６】
実施例１：レジン中４重量％の重合可能な抗細菌性モノマー（ＡＢＲ−Ｃ／ＸＪ９−２８、スキーム４）を含む光硬化可能な歯科矯正用レジン（ＨＬＵ１４−１９６Ｒ１）を調合し、均一なレジン混合物を得た。
【００４７】
実施例２：レジン中８重量％の重合可能な抗細菌性モノマー（ＡＢＲ−Ｃ／ＸＪ９−２８）を含む光硬化可能な歯科矯正用レジン（ＨＬＵ１４−１８２Ｒ）を調合し、均一なレジン混合物を得た。
【００４８】
実施例３：レジン中１２重量％の重合可能な抗細菌性モノマー（ＡＢＲ−Ｃ／ＸＪ９−２８）を含む光硬化可能な歯科矯正用レジン（ＨＬＵ１４−１９６Ｒ２）を調合し、均一なレジン混合物を得た。
【００４９】
実施例４：レジン中１６重量％の重合可能な抗細菌性モノマー（ＡＢＲ−Ｃ／ＸＪ９−２８）を含む光硬化可能な歯科矯正用レジン（ＨＬＵ１４−１８３Ｒ）を調合し、均一なレジン混合物を得た。
【００５０】
表１および図１〜２に示されるように、最大１２重量％の充填レベルでは、対照（比較可能な実施例１）と比較して、観察されたイミダゾールベースの重合可能な抗細菌性モノマー（ＡＢＲ−Ｃ／ＸＪ９−２８）の組み込みに伴う曲げ強さまたは曲げ弾性率の有意な減少は見られない。レジン混合物（実施例４）の曲げ強さは、対照と比較して小さな曲げ強さを示したが、曲げ弾性率は８７％の値を未だ保持している。
【表１】
2018535976.tif 000007
【表２】
2018535976.tif 000008
【表３】
2018535976.tif 000009
【００５１】
比較可能な実施例２：従来の、抗細菌性モノマーを含まない光硬化可能な歯科矯正用セメント（ＨＬＵ１４−１２０Ｐ１、７５重量％の無機フィラー充填）を調合し、試験し、対照の歯科矯正用セメントとして使用した。
【００５２】
実施例５：セメント中１重量％の重合可能な抗細菌性モノマー（ＡＢＲ−Ｃ／ＸＪ９−２８）を含む光硬化可能な歯科矯正用セメント（ＨＬＵ１４−１９７Ｐ１、７５重量％の無機フィラー充填）を調合し、均一なペーストを、ｒｏｓｓ  ｍｉｘｅｒで作製した。
【００５３】
実施例６：セメント中２重量％の重合可能な抗細菌性モノマー（ＡＢＲ−Ｃ／ＸＪ９−２８）を含む光硬化可能な歯科矯正用セメント（ＨＬＵ１４−１８４Ｐ１、７５重量％の無機フィラー充填）を調合し、均一なペーストを、ｒｏｓｓ  ｍｉｘｅｒで作製した。
【００５４】
実施例７：セメント中３重量％の重合可能な抗細菌性モノマー（ＡＢＲ−Ｃ／ＸＪ９−２８）を含む光硬化可能な歯科矯正用セメント（ＨＬＵ１４−１９７Ｐ２、７５重量％の無機フィラー充填）を調合し、均一なペーストを、ｒｏｓｓ  ｍｉｘｅｒで作製した。
【００５５】
実施例８：セメント中４重量％の重合可能な抗細菌性モノマー（ＡＢＲ−Ｃ／ＸＪ９−２８）を含む光硬化可能な歯科矯正用セメント（ＨＬＵ１４−１８４Ｐ２、７５重量％の無機フィラー充填）を調合し、均一なペーストを、ｒｏｓｓ  ｍｉｘｅｒで作製した。
【表４】
2018535976.tif 000010
【００５６】
表３に示されるように、１〜４重量％の重合可能な抗細菌性モノマー（ＡＢＲ−Ｃ／ＸＪ９−２８）を含む光硬化可能な歯科矯正用セメント（実施例５から実施例８）では、抗細菌性モノマーを添加することによって周囲光の感受性が顕著に悪化することはなく、実施例５〜８の値は、図３に示されるように、市販の歯科矯正セメント製品と同等であるか、または市販の歯科矯正用セメント製品よりも良好である。
【表５】
2018535976.tif 000011
【表６】
2018535976.tif 000012
【００５７】
また表３に示されるように、１〜３重量％の重合可能な抗細菌性モノマー（ＡＢＲ−Ｃ／ＸＪ９−２８）を含む光硬化可能な歯科矯正用セメント（実施例５〜実施例７）では、抗細菌性モノマーの組み込みによって圧縮強さが有意に減少することはなく、これらの圧縮強さはすべて、図４に示されるように市販の歯科矯正用セメント製品よりも強い。わずかな圧縮強さの減少が、４重量％の抗細菌性モノマーを組み込んだ場合（実施例８）で観察されたが、なおも市販の歯科矯正用製品と同等であった。
【表７】
2018535976.tif 000013
【００５８】
表３に示されるように、１〜３重量％の重合可能な抗細菌性モノマー（ＡＢＲ−Ｃ／ＸＪ９−２８）を含む光硬化可能な歯科矯正用セメント（実施例５〜実施例７）では、抗細菌性モノマーの組み込みによって曲げ弾性率が顕著に悪化することはなく、実施例５〜８の値は、図５に示されるように、Ｒｅｌｉａｎｃｅ  Ｏｒｔｈｏｄｏｎｔｉｃｓ製のＬｉｇｈｔ  Ｂｏｎｄを除き、市販の歯科矯正用セメント製品と同等である。
【表８】
2018535976.tif 000014
【００５９】
せん断接着強さは、歯科矯正用セメントの接着特性を評価するために重要な特性である。表３に示されるように、１〜４重量％の重合可能な抗細菌性モノマー（ＡＢＲ−Ｃ／ＸＪ９−２８）を含む光硬化可能な歯科矯正用セメント（実施例５〜８）では、抗細菌性モノマーの組み込みによってせん断接着強さが有意に悪化することはなく、これらのせん断接着強さはすべて、図６に示されるように、市販の歯科矯正用セメント製品と同等であるか、または市販の歯科矯正用セメント製品よりも強さが大きい。
【表９】
2018535976.tif 000015
【００６０】
また抗細菌性試験を、独立したＧＬＰ遵守試験施設で行った。表４および図７に示されるように、イミダゾリウムベースのジメタクリレート抗細菌性モノマー（ＡＢＲ−Ｃ）を組み込んだ歯科矯正用接着ペースト製剤での、微生物ＡＴＣＣ  ６５３８に対するＩＳＯ−２２１９６の抗菌性試験の結果は、対照と比較した際に有意なレベルの抗細菌効果を示した。このような、イミダゾリウムベースの重合可能なレジンの極めて有効な殺菌効果は、充填レベルが比較的低いことから、非常に有望であった。
【００６１】
比較すると、従来のＱＡＳベースの重合可能なレジンは、有効性が低く、高用量の充填（最大３０％）が必要とされ、これにより通常、機械的特性が減少し、細胞毒性が増大する。さらに、最適化された製剤設計により、きわめて有効な抗細菌活性を達成できるだけでなく、表３および図３〜６に示されるように優れた機械的特性および接着特性が提供される。重合可能な抗細菌性モノマーを含む光硬化可能な歯科矯正用セメントにおける抗細菌性の高い有効性は、歯科矯正治療、特に「非遵守」または「遵守不良」患者のグループでの歯科矯正治療の間でのホワイトスポット病変の発生を低減または予防する大きな可能性を提供する。
【表１０】
2018535976.tif 000016
【００６２】
様々な上記に開示した特徴および機能ならびに他の特徴および機能、またはそれらの代替物は、他の多くの異なるシステムまたは応用と望ましく組み合わせてもよいと認識される。また、これらの現在予見されないまたは予測されない様々な代替、修正、変動、または改良が、その後当業者によって行われてもよく、それらもまた以下の特許請求の範囲に含まれると意図されている。
【国際調査報告】
2018535976.tif 000019
2018535976.tif 000020
2018535976.tif 000021